(57)【要約】【課題】特に物理的変化や光化学的変化、電気化学的変化の少ない光電子機能材料を正孔注入輸送材料や発光材料として用い、信頼性および発光効率の高い種々の発光色を持ったポリチオフェンを用いたＥＬ素子を実現すること。【解決手段】正孔注入輸送層と発光層とを有し、この正孔注入輸送層が下記化１で示される重合体のうちの少なくとも１種以上を含有するポリチオフェンを用いたＥＬ素子。2006287242.tif 000012〔化１において、Ｒ3 およびＲ4 は、それぞれ水素原子、芳香族炭化水素基または脂肪族炭化水素基を表わし、これらは同一でも異なっていてもよい。Ｒ3とＲ4とは互いに結合して環を形成してもよい。Ｘ1 およびＸ2 は、それぞれ水素原子またはハロゲン原子を表わし、これらは同一でも異なっていてもよい。ｎは４〜１００である。〕【選択図】  なし【特許請求の範囲】
【請求項１】
正孔注入輸送層と発光層とを有し、この正孔注入輸送層が下記化１で示される重合体のうちの少なくとも１種以上を含有するポリチオフェンを用いたＥＬ素子。
【化１】
2006287242.tif 000011
〔化１において、Ｒ3 およびＲ4 は、それぞれ水素原子、芳香族炭化水素基または脂肪族炭化水素基を表わし、これらは同一でも異なっていてもよい。Ｒ3とＲ4 とは互いに結合して環を形成してもよい。Ｘ1 およびＸ2 は、それぞれ水素原子またはハロゲン原子を表わし、これらは同一でも異なっていてもよい。ｎは４〜１００である。〕
【請求項２】
前記重合体のうちの少なくとも１種以上を含有する層が真空蒸着法により形成された請求項１記載のポリチオフェンを用いたＥＬ素子。
【請求項３】
前記重合体のうちの少なくとも１種以上を含有する正孔注入輸送層のほかに、さらに、これとは異なる正孔注入輸送層を少なくとも１層有する請求項１または２のポリチオフェンを用いたＥＬ素子。
【請求項４】
さらに、電子注入輸送層を有する請求項１〜３のいずれか一項に記載のポリチオフェンを用いたＥＬ素子。
【請求項５】
請求項１〜４のいずれか一項に記載のポリチオフェンを用いたＥＬ素子において、正孔注入輸送性化合物を含有する層および電子注入輸送性化合物を含有する層を各々少なくとも１層有し、前記層中における前記正孔注入輸送性化合物と前記電子注入輸送性化合物とのイオン化ポテンシャルＩｐの差もしくは電子親和力Ｅａの差、またはこれら両者の差が０．２eV以上であるポリチオフェンを用いたＥＬ素子。
【請求項６】
前記正孔注入輸送性化合物を含有する層が、前記重合体のうちの少なくとも１種以上を含有する正孔注入輸送層上に積層されており、前記電子注入輸送性化合物を含有する層が、さらに前記正孔注入輸送性化合物を含有する層上に積層されている請求項５のポリチオフェンを用いたＥＬ素子。
【請求項７】
請求項１〜６のいずれか一項に記載のポリチオフェンを用いたＥＬ素子において、正孔注入輸送性化合物と電子注入輸送性化合物との混合物を含有する層を少なくとも１層有するポリチオフェンを用いたＥＬ素子。
【請求項８】
前記混合物を含有する層が発光層である請求項７記載のポリチオフェンを用いたＥＬ素子。
【請求項９】
前記正孔注入輸送性化合物と前記電子注入輸送性化合物とのイオン化ポテンシャルＩｐの差もしくは電子親和力Ｅａの差、またはこれら両者の差が０．２eV以上である請求項７または８記載のポリチオフェンを用いたＥＬ素子。
【請求項１０】
前記正孔注入輸送性化合物のイオン化ポテンシャルＩｐの絶対値が５．４eV以下である請求項５〜９のいずれかのポリチオフェンを用いたＥＬ素子。
【請求項１１】
前記電子注入輸送性化合物がトリス（８−キノリノラト）アルミニウムである請求項５〜１０のいずれかのポリチオフェンを用いたＥＬ素子。
【請求項１２】
蛍光性物質がドープされた層を有する請求項１〜１１のいずれかのポリチオフェンを用いたＥＬ素子。
【請求項１３】
前記蛍光性物質がルブレンである請求項１２のポリチオフェンを用いたＥＬ素子。
【発明の詳細な説明】
【技術分野】
【０００１】
本発明は、ポリチオフェンを用いたＥＬ（電界発光）素子に関し、詳しくは、有機化合物からなる積層構造薄膜に電界を印加して光を放出する素子に関する。
【背景技術】
【０００２】
有機ＥＬ素子は、蛍光性有機化合物を含む薄膜を、陰極と陽極とで挟んだ構成を有し、前記薄膜に電子および正孔を注入して再結合させることにより励起子（エキシトン）を生成させ、このエキシトンが失活する際の光の放出（蛍光、燐光）を利用して発光する素子である。
【０００３】
有機ＥＬ素子の特徴は、１０V 程度の低電圧で１００〜１００００cd/m2 程度の高輝度の面発光が可能であり、また蛍光物質の種類を選択することにより青色から赤色までの発光が可能なことである。
【０００４】
一方、有機ＥＬ素子の問題点は、発光寿命が短く、保存耐久性、信頼性が低いことであり、この原因としては、１）有機化合物の物理的変化があること（結晶ドメインの成長などにより界面の不均一化が生じ、素子の電荷注入能の劣化、短絡や絶縁破壊の原因となる。特に分子量５００以下の低分子化合物を用いると結晶粒の出現や成長が起こり、膜性が著しく低下する。また、ＩＴＯ等の界面が荒れていても、顕著な結晶粒の出現や成長が起こり、発光効率の低下や、電流のリークを起こし、発光しなくなる。また、部分的非発光部（ダークスポット）の原因にもなる。）、
【０００５】
２）陰極の酸化や剥離があること（電子の注入を容易にするために仕事関数の小さな金属としてＮａ、Ｍｇ、Ａｌなどを用いてきたが、これらの金属は大気中の水分や酸素と反応したり、有機化合物層と陰極の剥離が起こり、電荷注入ができなくなる。特に高分子化合物などを用い、スピンコートなどで成膜した場合、成膜時の残留溶媒や分解物が電極の酸化反応を促進し、電極の剥離が起こり部分的な非発光部を生じさせる。）、
【０００６】
３）発光効率が低く、発熱量が多いこと（有機化合物中に電流を流すので、高い電界強度下に有機化合物を置かねばならず、発熱からは逃れられない。その熱のため、有機化合物の溶融、結晶化、熱分解などにより素子の劣化や破壊が起こる。）、
【０００７】
４）有機化合物層の光化学的変化や電気化学的変化が起こること、などが挙げられる。
【０００８】
特に、上記の問題点１）を解決するため、低分子アモルファス性化合物や、高分子化合物が検討されたりしている。しかし低分子化合物は蒸着できるが十分な薄膜安定性が得られない。また、高分子化合物は薄膜安定性はあるが、蒸着できないので積層構造が採れず、スピンコートなどで成膜するために残留溶媒や不純物が混入し、電極や有機物の劣化が著しいなどプロセス上に大きな問題がある。一方、最近蒸着できる高分子が報告されているが（例えば、非特許文献１参照）、まだ実用的な輝度の発光が得られていない。
【０００９】
また透明電極は、表面抵抗の小さいこと（１０〜３０Ω／□以下）が必要であるためＩＴＯガラスなどが用いられている。しかし走査型トンネル顕微鏡（ＳＴＭ）や原子間力顕微鏡（ＡＦＭ）の観察によると、スパッタ成膜基板で２００オングストローム、ＥＢ蒸着基板で４００オングストローム程度の凹凸があり、さらにＩＴＯパターニング時のダメージによる表面荒れがあり、有機薄膜の結晶化が促進されやすい環境にある。
【００１０】
このことを改善するため、ＩＴＯ表面にフタロシアニン膜を設けたり（例えば、特許文献１参照）、ポリアリレンビニレンをスピンコートするなどの方策が採られてきた。しかし、フタロシアニンは微結晶性であり必ずしも効果が現れず、ポリアリレンビニレンはコンバージョン時の酸でＩＴＯがダメージを受けたり、残留溶媒などにより電極の酸化が促進したり、スピンコートで成膜した不均一な膜であるため、素子の信頼性が向上しなかった。
【００１１】
従って、これらの問題を改善することが可能な有機化合物の適用が望まれている。
【００１２】
一方、最近、素子性能の向上を目的として、機能の異なる化合物を２種以上混合した混合層を設けたＥＬ素子が種々提案されている。例えば、特許文献２には、輝度および耐久性の向上を目的として、正孔輸送能および発光機能を有する有機化合物と電子輸送能を有する有機化合物との積層構造の薄膜あるいは混合体薄膜を発光層に用いる旨が、また特許文献３には、正孔輸送機能を有する有機化合物と電子輸送能を有する蛍光有機化合物との混合体薄膜を発光層に用いる旨が提案されている。さらに、特許文献４には、発光効率・発光輝度の向上を目的として、電荷注入層と発光層との間に電荷注入材料と有機蛍光体とを混合した混合層を設ける旨が提案されている。また、特許文献５には、発光層への正孔（ホール）および電子の注入を容易にすることを目的として、正孔輸送層および／または電子輸送層と有機発光層との間に、対面する両層の構成材料を含む混合層を設けることが提案されている。さらに、特許文献６には、複数の有機化合物層を構成する場合、異なる機能を有する化合物を共存させた層、例えば正孔輸送性発光材料を含む層と正孔輸送性発光材料と電子輸送性材料とが共存する層等を設け、発光輝度を高くし、種々の発光色相を呈することを可能にするとともに耐久性を向上させることが提案されている。また、特許文献７には、発光層と電荷注入層の間に発光物質と電荷注入物質からなる混合層を形成し、駆動電圧を低下させる旨が提案されている。さらに、特許文献８には、発光層を正孔伝導性の有機化合物と希土類金属の有機錯体が混合された薄膜よりなるものとし、発光スペクトル幅が狭く単色性に優れ、しかも変換効率の良化を図ることが提案されている。また、特許文献９及び特許文献１０には、有機発光体薄膜層の成分が有機電荷材料と有機発光材料の混合物からなる薄膜層を設け、濃度消光を防止して発光材料の選択幅を広げ、高輝度なフルカラー素子とする旨が提案されている。また、特許文献１１には、層間に各層を形成する各々の成分で濃度勾配を設けた傾斜構造層を形成し、駆動電圧の低下と耐久性の向上を図ることが提案されている。
【００１３】
さらに、有機化合物層にルブレンを用いたものが提案されている。ルブレンを有機化合物層にドープしたものとしては、有機化合物層としてヒドラジン誘導体の混合膜からなる正孔輸送層とトリス（８−キノリノラト）アルミニウムの発光層とを有する有機ＥＬ素子において、正孔輸送層にルブレンをドープしたもの、あるいは正孔輸送層の有機界面側半分と発光層全体にルブレンをドープしたものが提案されている。そして、正孔輸送層にドープしたものでは、トリス（８−キノリノラト）アルミニウムとルブレンの両方から発光が起こることが、また正孔輸送層の半分と発光層にドープしたものでは、発光効率が向上すること、さらには保存時におけるダークスポットの増加を抑制できることが報告されている（例えば、非特許文献２及び非特許文献３参照）。また、トリフェニルジアミン誘導体（ＴＰＤ）の正孔輸送層にルブレンをドープしたものが提案されており、輝度半減期が向上することが報告されている（例えば、非特許文献４参照）。
【００１４】
また、特許文献１２には、ｐ型の無機半導体薄膜層とルブレンを主体とする層からなる有機化合物薄膜層を設けたものが提案されており、十分な発光輝度と発光輝度の安定性が得られることが記載されている。
【特許文献１】特開昭６３−２９５６９５号
【特許文献２】特開平２−２５０２９２号公報
【特許文献３】特開平２−２９１６９６号公報
【特許文献４】特開平３−１１４１９７号公報
【特許文献５】特開平３−１９００８８号公報
【特許文献６】特開平４−３３４８９４号公報
【特許文献７】特開平５−１８２７６２号公報
【特許文献８】特開平３−２８９０９０号公報
【特許文献９】特開平４−１７８４８７号公報
【特許文献１０】特開平５−７８６５５公報
【特許文献１１】特開平４−３５７６９４号公報
【特許文献１２】特開平２−２０７４８８号公報
【非特許文献１】福田隆史ら、第４１回（１９９２年）高分子学会年次大会予稿集ＩＬ−２９
【非特許文献２】金井、矢島、佐藤、第３９回応用物理学関係連合講演会講演予稿集、２８ｐ−Ｑ−８（１９９２）
【非特許文献３】佐藤、金井、有機エレクトロニクス材料研究会（ＪＯＥＭ）ワークショップ９２予稿集、３１（１９９２）
【非特許文献４】藤井、佐野、藤田、浜田、柴田、第５４回応用物理学学術講演会講演予稿集、２９ｐ−ＺＣ−７（１９９３）
【発明の開示】
【発明が解決しようとする課題】
【００１５】
しかし、これらのいずれのＥＬ素子においても、発光寿命の向上という点で満足できるものではない。
【００１６】
本発明の目的は、特に物理的変化や光化学的変化、電気化学的変化の少ない光電子機能材料を正孔注入輸送材料や発光材料として用い、信頼性および発光効率の高い種々の発光色を持ったポリチオフェンを用いたＥＬ素子を実現することである。特に、分子量の大きな化合物を蒸着法で形成した有機薄膜を用い、素子の駆動時の電圧上昇や電流のリーク、部分的な非発光部の出現や成長を抑えた高信頼性の高輝度発光素子を実現することである。
【００１７】
さらには、発光寿命の向上を図り、特に初期の輝度低下を抑制したポリチオフェンを用いたＥＬ素子を提供することにある。
【課題を解決するための手段】
【００１８】
このような目的は、下記（１）〜（１３）の本発明により達成される。
（１）正孔注入輸送層と発光層とを有し、この正孔注入輸送層が下記化１で示される重合体のうちの少なくとも１種以上を含有するポリチオフェンを用いたＥＬ素子。
【００１９】
【化１】
2006287242.tif 000002
【００２０】
〔化１において、Ｒ3 およびＲ4 は、それぞれ水素原子、芳香族炭化水素基または脂肪族炭化水素基を表わし、これらは同一でも異なっていてもよい。Ｒ3とＲ4とは互いに結合して環を形成してもよい。Ｘ1 およびＸ2 は、それぞれ水素原子またはハロゲン原子を表わし、これらは同一でも異なっていてもよい。ｎは４〜１００である。〕
（２）前記重合体のうちの少なくとも１種以上を含有する層が真空蒸着法により形成された上記（１）のポリチオフェンを用いたＥＬ素子。
（３）前記重合体のうちの少なくとも１種以上を含有する正孔注入輸送層のほかに、さらに、これとは異なる正孔注入輸送層を少なくとも１層有する上記（１）または（２）のポリチオフェンを用いたＥＬ素子。
（４）さらに、電子注入輸送層を有する上記（１）〜（３）のいずれかのポリチオフェンを用いたＥＬ素子。
（５）上記（１）〜（４）のいずれかのポリチオフェンを用いたＥＬ素子において、正孔注入輸送性化合物を含有する層および電子注入輸送性化合物を含有する層を各々少なくとも１層有し、前記層中における前記正孔注入輸送性化合物と前記電子注入輸送性化合物とのイオン化ポテンシャルＩｐの差もしくは電子親和力Ｅａの差、またはこれら両者の差が０．２eV以上であるポリチオフェンを用いたＥＬ素子。
（６）前記正孔注入輸送性化合物を含有する層が、前記重合体のうちの少なくとも１種以上を含有する正孔注入輸送層上に積層されており、前記電子注入輸送性化合物を含有する層が、さらに前記正孔注入輸送性化合物を含有する層上に積層されている上記（５）のポリチオフェンを用いたＥＬ素子。
（７）上記（１）〜（６）のいずれかのポリチオフェンを用いたＥＬ素子において、正孔注入輸送性化合物と電子注入輸送性化合物との混合物を含有する層を少なくとも１層有するポリチオフェンを用いたＥＬ素子。
（８）前記混合物を含有する層が発光層である上記（７）のポリチオフェンを用いたＥＬ素子。
（９）前記正孔注入輸送性化合物と前記電子注入輸送性化合物とのイオン化ポテンシャルＩｐの差もしくは電子親和力Ｅａの差、またはこれら両者の差が０．２eV以上である上記（７）または（８）のポリチオフェンを用いたＥＬ素子。
（１０）前記正孔注入輸送性化合物のイオン化ポテンシャルＩｐの絶対値が５．４eV以下である上記（５）〜（９）のいずれかのポリチオフェンを用いたＥＬ素子。
（１１）前記電子注入輸送性化合物がトリス（８−キノリノラト）アルミニウムである上記（５）〜（１０）のいずれかのポリチオフェンを用いたＥＬ素子。
（１２）蛍光性物質がドープされた層を有する上記（１）〜（１１）のいずれかのポリチオフェンを用いたＥＬ素子。
（１３）前記蛍光性物質がルブレンである上記（１２）のポリチオフェンを用いたＥＬ素子。
【００２１】
（１４）下記化２で示される構造単位を有する重合体および下記化２で示される構造単位と下記化３で示される構造単位とを有する共重合体のうちの少なくとも１種以上を含有する層を少なくとも１層有するポリチオフェンを用いたＥＬ素子。
【化２】
2006287242.tif 000003
【００２２】
【化３】
2006287242.tif 000004
【００２３】
〔化２において、Ｒ1 およびＲ2 は、それぞれ水素原子、芳香族炭化水素基または脂肪族炭化水素基を表わし、これらは同一でも異なっていてもよい。化３において、Ｒ3およびＲ4 は、それぞれ水素原子、芳香族炭化水素基または脂肪族炭化水素基を表わし、これらは同一でも異なっていてもよい。Ｒ3とＲ4 とは互いに結合して環を形成してもよい。ただし、いずれの重合体および共重合体においても末端基は水素原子またはハロゲン原子である。〕
（１５）前記重合体および前記共重合体のうちの少なくとも１種以上を含有する層が真空蒸着法により形成された上記（１４）のポリチオフェンを用いたＥＬ素子。
（１６）発光層が前記重合体および前記共重合体のうちの少なくとも１種以上を含有する上記（１４）または（１５）のポリチオフェンを用いたＥＬ素子。
（１７）発光層が正孔注入輸送層を兼ねる上記（１６）のポリチオフェンを用いたＥＬ素子。
（１８）正孔注入輸送層と発光層とを有し、この正孔注入輸送層が前記重合体および前記共重合体のうちの少なくとも１種以上を含有する上記（１４）または（１５）のポリチオフェンを用いたＥＬ素子。
（１９）前記重合体および前記共重合体のうちの少なくとも１種以上を含有する正孔注入輸送層のほかに、さらに、これとは異なる正孔注入輸送層を少なくとも１層有する上記（１８）のポリチオフェンを用いたＥＬ素子。
（２０）さらに、電子注入輸送層を有する上記（１８）または（１９）のポリチオフェンを用いたＥＬ素子。
【００２４】
本発明では、化２で示される構造単位を有する重合体（以下、「重合体Ｉ」ともいう。）および化２で示される構造単位と化３で示される構造単位とを有する共重合体（以下、「共重合体II」ともいう。）のうちの１種以上を発光材料ないし正孔注入輸送材料として、また化１で示される重合体（以下、「重合体III 」ともいう。）を正孔注入輸送材料として、発光層や正孔注入輸送層に用いている。
【００２５】
上記重合体は、いずれも、π電子の過剰な５員環を有するため、イオン化ポテンシャルが小さく、正孔を注入する能力が非常に高いので、正孔材料として用いたとき、駆動電圧を低くできる。また、分子自身が比較的直線性で、膜状態での分子間の距離が短いため、正孔移動度が高く、正孔輸送能に優れる。そのため、組み合わせる発光層や電子注入輸送層、あるいは正孔注入輸送層の膜厚をコントロールすることで、再結合領域の設計の自由度が向上し、発光スペクトルの設計や、両電極の干渉効果による発光輝度や、素子の発光領域の空間分布の制御を可能にする。
【００２６】
従って、上記重合体を、適宜、発光層や正孔注入輸送層に用いることができ、特に正孔注入輸送層に用いたときには１００〜１０００cdm-2 程度、あるいはそれ以上の高輝度が安定して得られる。また、耐熱性・耐久性が高く、素子電流密度１０００mAcm-2程度でも安定した駆動が可能である。
【００２７】
また、上記重合体の薄膜はほぼアモルファス状となり膜質が良好なのでムラが無く均一な発光が可能である。
【００２８】
また、本発明のＥＬ素子は、低電圧で効率よく発光する。
【００２９】
なお、本発明のＥＬ素子の発光極大波長は、３５０〜７００nm程度である。特に、上記重合体Ｉおよび共重合体IIのうちの１種以上を発光材料として発光層に用いた場合の発光極大波長は、特に、重合度、結合位置や置換基を選択することにより４００〜７００nmまでの任意のものとすることが可能である。従って、青色発光も安定して得ることができる。
【００３０】
なお、「福田隆史ら、第４１回（１９９２年）高分子学会年次大会予稿集１Ｌ−２９」には、本発明の重合体III と同じポリ（チオフェン−２，５−ジイル）の真空蒸着膜を発光層としたＥＬ素子が報告されている。このものは、ポリ（チオフェン−２，５−ジイル）を発光材料として用いるもので、本発明のように、他の蛍光性物質を発光層に用い、このような発光層のほかに、正孔注入輸送層を別途設け、この正孔注入輸送層にポリ（チオフェン−２，５−ジイル）を用いた構成については示唆すらされていない。従って、ポリ（チオフェン−２，５−ジイル）を正孔注入輸送層材料として用いることは、この出願の発明によりはじめて明らかにされたことである。
【発明の効果】
【００３１】
本発明によれば高輝度が安定して得られるポリチオフェンを用いたＥＬ素子が実現する。また、耐熱性、耐久性が高く、安定した駆動が可能である。さらにはムラがなく均一な発光が可能であり、低電圧で効率よく発光する。
【００３２】
混合層を発光層とするものでは、初期の輝度の低下がなく、発光寿命が延びる。また、ルブレンをドープしたものでは、初期の輝度が向上し、発光寿命が延びる。
【発明を実施するための最良の形態】
【００３３】
以下、本発明の具体的構成について詳細に説明する。
【００３４】
本発明のポリチオフェンを用いたＥＬ素子（以下、「ＥＬ素子」ともいう。）は、特定構造のポリチオフェンである重合体Ｉ、共重合体II、重合体III を用いたものである。この場合、重合体Ｉ、共重合体IIは発光層や正孔注入輸送層に用いられ、重合体III は正孔注入輸送層に用いられる。
【００３５】
まず、重合体Ｉについて説明する。重合体Ｉは化２の構造単位を有し、例えば化４で示されるものである。
【００３６】
【化４】
2006287242.tif 000005
【００３７】
化２、化４について記すと、Ｒ1 およびＲ2 はそれぞれ水素原子、芳香族炭化水素基または脂肪族炭化水素基を表わし、これらは同一でも異なるものであってもよい。
【００３８】
Ｒ1 およびＲ2 で表わされる芳香族炭化水素基としては、無置換であっても置換基を有するものであってよく、炭素数６〜１５のものが好ましい。置換基を有するときの置換基としてはアルキル基、アルコキシ基、アミノ基、シアノ基等が挙げられる。芳香族炭化水素基の具体例としては、フェニル基、トリル基、メトキシフェニル基、ビフェニル基、ナフチル基などが挙げられる。
【００３９】
Ｒ1 およびＲ2 で表わされる脂肪族炭化水素基としては、アルキル基、シクロアルキル基等が挙げられ、これらのものは無置換でも、置換基を有するものであってもよい。なかでも、炭素数１〜６のものが好ましく、具体的には、メチル基、エチル基、ｉ−プロピル基、ｔ−ブチル基などが挙げられる。
【００４０】
Ｒ1 、Ｒ2 としては、水素原子、芳香族炭化水素基が好ましく、特には水素原子が好ましい。
【００４１】
層中における重合体Ｉの平均重合度（化４のｍ）は４〜１００、好ましくは５〜４０、さらに好ましくは５〜２０である。この場合、化２で示される繰り返し単位が全く同一の重合体（ホモポリマー）であっても、化２においてＲ1 とＲ2の組合せが異なる構造単位から構成される共重合体（コポリマー）であってもよい。共重合体としては、ランダム共重合体、交互共重合体、ブロック共重合体等のいずれであってもよい。
【００４２】
また、層中における重合体Ｉの重量平均分子量は３００〜１００００程度である。
【００４３】
重合体Ｉの末端基（化４のＸ1 およびＸ2 ）は、水素原子、塩素、臭素、ヨウ素等のハロゲン原子である。この末端基は、一般に、重合体Ｉの合成の際の出発原料に依存して導入される。さらには重合反応の最終段階で他の置換基を導入することもできる。
【００４４】
なお、重合体Ｉは化２の構造単位のみで構成されることが好ましいが、１０モル％以下であれば他のモノマー成分を含有していてもよい。
【００４５】
重合体Ｉの具体例を化５に示す。化５中には化２ないし化４のＲ1 、Ｒ2 の組合せで示している。
【００４６】
【化５】
2006287242.tif 000006
【００４７】
次に、共重合体IIについて説明する。共重合体IIは化２の構造単位と化３の構造単位とを有し、例えば化６で示されるものである。
【００４８】
【化６】
2006287242.tif 000007
【００４９】
化２については重合体Ｉのものと同様である。従って、化６中のＲ1 、Ｒ2 は化２のものと同様である。
【００５０】
また化３について記すと、Ｒ3 およびＲ4 は、それぞれ水素原子、芳香族炭化水素基または脂肪族炭化水素基を表わし、これらは同一でも異なるものであってもよい。
【００５１】
Ｒ3 、Ｒ4 で表わされる芳香族炭化水素基、脂肪族炭化水素基の具体例は、化２のＲ1、Ｒ2のところで挙げたものと同様のものを挙げることができる。また、Ｒ3 、Ｒ4 の好ましいものもＲ1、Ｒ2と同様である。さらに、Ｒ3 とＲ4 とは互いに結合して環を形成し、チオフェン環に縮合してもよい。この場合の縮合環としては、ベンゼン環等が挙げられる。このＲ3、Ｒ4については、化６においても同様である。
【００５２】
層中における共重合体IIの平均重合度（化６におけるｖ＋ｗ）は、重合体Ｉと同様に、４〜１００、好ましくは５〜４０、さらに好ましくは５〜２０である。また、化２の構造単位と化３の構造単位との比率は、化２の構造単位／化３の構造単位が、モル比で１０／１〜１／１０程度である。
【００５３】
層中における共重合体IIの重量平均分子量は３００〜１００００程度である。
【００５４】
また、共重合体IIの末端基（化６におけるＸ1およびＸ2 ）は重合体Ｉと同様のものであり、一般に、共重合体IIの合成の際の出発原料ないしその比率に依存する。
【００５５】
なお、共重合体IIは、重合体Ｉと同様に、化２の構造単位と化３の構造単位とで構成されることが好ましいが、１０モル％以下であれば他のモノマー成分を含有していてもよい。また、共重合体IIは、ランダム共重合体、交互共重合体、ブロック共重合体等のいずれであってもよく、化６の構造式はこのような構造を包含するものである。さらに、化２、化３の構造単位同士は、それぞれ同一であっても異なるものであってもよい。
【００５６】
共重合体IIの具体例を化７に示す。化７中には化２のＲ1、Ｒ2の組合せ、化３のＲ3 、Ｒ4 の組合せ、すなわち化６のＲ1 、Ｒ2、Ｒ3、Ｒ4 の組合せで示している。
【００５７】
【化７】
2006287242.tif 000008
【００５８】
さらに、化１の重合体III について説明する。化１について記すと、Ｒ3 およびＲ4 は化３のものと同義であり、好ましいものも同様である。
【００５９】
Ｘ1 およびＸ2 は、それぞれ同一でも異なるものであってもよく、重合体Ｉ、共重合体IIの末端基と同様に、水素原子または塩素、臭素、ヨウ素等のハロゲン原子である。Ｘ1およびＸ2は重合体III の合成の際の出発原料に依存する。
【００６０】
ｎは平均重合度を表わし、層中では重合体Ｉ、共重合体IIと同様に４〜１００、好ましくは５〜４０、さらに好ましくは５〜２０である。この場合、Ｒ3 とＲ4の組合せが同一の重合体（ホモポリマー）であっても、Ｒ3とＲ4 の組合せが異なる共重合体（コポリマー）であってもよい。共重合体としては、ランダム共重合体、交互共重合体、ブロック共重合体等のいずれであってもよい。
【００６１】
また、層中における重合体III の重量平均分子量は３００〜１００００程度である。
【００６２】
なお、重合体III は化１に示すような構造であることが好ましいが、重合体Ｉ、共重合体IIと同様に、１０モル％以下であれば他のモノマー成分を含有していてもよい。
【００６３】
重合体IIIの具体例を化９に示す。化９中には化８のＲ3、Ｒ4 の組合せで示している。なお、化８は化１と同じものであるが、再掲する。
【００６４】
【化８】
2006287242.tif 000009
【００６５】
【化９】
2006287242.tif 000010
【００６６】
本発明の重合体Ｉ、共重合体IIおよび重合体III は、ジハロゲン化アリール化合物を縮重合することで得られる。好ましくは、（１）グリニャール反応を行い、ジクロロ（２，２′−ビピリジン）ニッケル[NiCl2(bpy)]などのＮｉ錯体などを用いて重合する方法[Yamamoto T.,et al., Bull.Chem.Soc.Jpn.,56,1497(1983)] や、（２）ビス（１，５−シクロオクタジエン）ニッケル[Ni(cod)2]を用いて重合する方法[T.Yamamoto,et al., Polym.J.,22,187(1990)] 、などにより得られる。
【００６７】
このような重合体の同定は、元素分析、赤外吸収スペクトル（ＩＲ）、核磁気共鳴スペクトル（ＮＭＲ）等によって行うことができる。
【００６８】
また、平均重合度（ｎ）、重量平均分子量は、光散乱法、ゲルパーミエーションクロマトグラフィー（ＧＰＣ）、液体クロマトグラフィー、マススペクトル等によって求めることができる。
【００６９】
融点は３００℃以上、または融点を持たないものであり、真空蒸着によりアモルファス状態あるいは微結晶状態の良質な膜が得られる。
【００７０】
以下に、これらの重合体の合成例を示す。併せて元素分析の結果を示す。
【００７１】
（合成例１）
＜ポリ（チオフェン−２，４−ジイル）［重合体Ｉ−１：末端基ＨまたはＢｒ］の合成＞ビス（１，５−シクロオクタジエン）ニッケル（Ｎｉ（ｃｏｄ）2）１．５８g（５．７１mmol）、２，２’−ビピリジン０．９０g （５．７５mmol）と、１，５−シクロオクタジエン１．０mlを、Ｎ，Ｎ−ジメチルホルムアミド５０mlに窒素雰囲気中で混合し、さらに２，４−ジブロモチオフェン１．１５g（４．７６mmol）を加え、６０℃で１８ｈｒ攪拌した。その結果、赤茶色のポリマーを沈澱として得た。得られたポリマーからニッケル化合物などを除去するため、塩酸−エタノール溶液、エチレンジアミン水溶液、トルエン、熱水、エタノールで洗浄した。収率は９１％であった。
【００７２】
元素分析
C      H        S       Br            
計算値(%)    58.5    2.45    39.55    0.0     (C4H2S)n 
測定値(%)    57.07   2.07    35.50    5.56
【００７３】
（合成例２）
＜ポリ（チオフェン−２，５−ジイル）［重合体III −１：末端基ＨまたはＢｒ］の合成＞
ビス（１，５−シクロオクタジエン）ニッケル（Ｎｉ（ｃｏｄ）2 ）１．５８g （５．７１mmol）、２，２’−ビピリジン０．９０g （５．７５mmol）と、１，５−シクロオクタジエン１．０mlを、Ｎ，Ｎ−ジメチルホルムアミド５０mlに窒素雰囲気中で混合し、さらに２，５−ジブロモチオフェン１．１５g（４．７６mmol）を加え、６０℃で１８ｈｒ攪拌した。その結果、赤茶色のポリマーを沈澱として得た。得られたポリマーからニッケル化合物などを除去するため、塩酸−エタノールで洗浄した。収率は９８％であった。
【００７４】
元素分析
C      H        S       Br            
計算値(%)    58.5    2.45    39.55    0.0    (C4H2S)n
測定値(%)    53.45   2.32    35.84    6.39           
【００７５】
（合成例３）
＜ポリ（３−フェニル−チオフェン−２，４−ジイル）［重合体Ｉ−３：末端基ＨまたはＢｒ］＞
ビス（１，５−シクロオクタジエン）ニッケル（Ｎｉ（ｃｏｄ）2 ）１．５８g （５．７１mmol）、２，２’−ビピリジン０．９０g （５．７５mmol）と、１，５−シクロオクタジエン１．０mlを、Ｎ，Ｎ−ジメチルホルムアミド５０mlに窒素雰囲気中で混合し、さらに２，４−ジブロモ−３−フェニルチオフェン１．１９g（５．０mmol）を加え、６０℃で１８ｈｒ攪拌した。その結果、うす茶色のポリマーを沈澱として得た。得られたポリマーからニッケル化合物などを除去するため、塩酸−エタノール溶液、エチレンジアミン水溶液、トルエン、熱水、エタノールで洗浄した。収率は９０％であった。
【００７６】
元素分析
C      H        S       Br            
計算値(%)    75.8    3.8      20.2    0.0     (C10H6S)n 
測定値(%)    74.5    3.7      18.6    3.0
【００７７】
（合成例４）
＜ポリ（３，４−ジメチルチオフェン−２，５−ジイル）［重合体III−５：末端基ＨまたはＢｒ］の合成＞
ビス（１，５−シクロオクタジエン）ニッケル（Ｎｉ（ｃｏｄ）2 ）１．５８g （５．７１mmol）、２，２’−ビピリジン０．９０g （５．７５mmol）と、１，５−シクロオクタジエン１．０mlを、Ｎ，Ｎ−ジメチルホルムアミド５０mlに窒素雰囲気中で混合し、さらに２，５−ジブロモ−３，４−ジメチルチオフェン１．４０g（５．２mmol）を加え、６０℃で１８ｈｒ攪拌した。その結果、オレンジ色のポリマーを沈澱として得た。得られたポリマーからニッケル化合物などを除去するため、塩酸−エタノール溶液、エチレンジアミン水溶液、トルエン、熱水、エタノールで洗浄した。収率は８０％であった。
【００７８】
元素分析
C      H        S       Br            
計算値(%)    65.4    5.48     29.1    0.0     (C6H6S)n
測定値(%)    65.1    5.51     27.0    2.0
【００７９】
（合成例５）
＜チオフェン−２，４−ジイル−チオフェン−２，５−ジイル（１：１）共重合体〔共重
合体II−１：端末基ＨまたはＢｒ〕の合成＞
ビス（１，５−シクロオクタジエン）ニッケル（Ｎｉ（ｃｏｄ）2 ）１．５８g （５．７１mmol）、２，２’−ビピリジン０．９０g （５．７５mmol）と、１，５−シクロオクタジエン１．０mlを、Ｎ，Ｎ−ジメチルホルムアミド５０mlに窒素雰囲気中で混合し、さらに２，５−ジブロモチオフェン０．６３g（２．６mmol）と、２，４−ジブロモチオフェン０．６３g （２．６mmol）とを加え、６０℃で１８hr攪拌した。その結果、赤茶色のポリマーを沈澱として得た。得られたポリマーからニッケル化合物などを除去するため、塩酸−エタノール溶液、エチレンジアミン水溶液、トルエン、熱水、エタノールで洗浄した。収率は９３％であった。
【００８０】
元素分析
C      H        S       Br            
計算値 (％)  58.5   2.45     39.55    0.0     (C4H2S)n
測定値 (％)  57.1   2.10     36.2     4.0
【００８１】
その他の例示化合物についても上記に従って、あるいは上記に準じて同様に合成できる。
【００８２】
本発明のＥＬ素子は、少なくとも１層の有機化合物層を有し、少なくとも１層の有機化合物層が本発明の重合体を含有する。本発明のＥＬ素子の構成例を図１に示す。同図に示されるＥＬ素子１は、基板２上に、陽極３、正孔注入輸送層４、発光層５、電子注入輸送層６、陰極７を順次有する。
【００８３】
発光層は、正孔および電子の注入機能、それらの輸送機能、正孔と電子の再結合により励起子を生成させる機能を有する。正孔注入輸送層は、陽極からの正孔の注入を容易にする機能、正孔を輸送する機能および電子の輸送を妨げる機能を有し、電子注入輸送層は、陰極からの電子の注入を容易にする機能、電子を輸送する機能および正孔の輸送を妨げる機能を有するものであり、これらの層は、発光層へ注入される正孔や電子を増大・閉じ込めさせ、再結合領域を最適化させ、発光効率を改善する。電子注入輸送層および正孔注入輸送層は、発光層に用いる化合物の電子注入、電子輸送、正孔注入、正孔輸送の各機能の高さを考慮し、必要に応じて設けられる。例えば、発光層に用いる化合物の正孔注入輸送機能または電子注入輸送機能が高い場合には、正孔注入輸送層または電子注入輸送層を設けずに、発光層が正孔注入輸送層または電子注入輸送層を兼ねる構成とすることができる。また、場合によっては正孔注入輸送層および電子注入輸送層のいずれも設けなくてよい。また、正孔注入輸送層および電子注入輸送層は、それぞれにおいて、注入機能をもつ層と輸送機能をもつ層とを別個に設けてもよい。
【００８４】
本発明の重合体Ｉおよび共重合体IIは、発光層ないし正孔注入輸送層に用いることが好ましい。この場合、発光層のみ、あるいは正孔注入輸送層のみに用いるものとできるほか、正孔注入輸送層を兼ねた正孔注入輸送・発光層に用いることも好ましい。また、場合によっては、正孔注入輸送層、発光層および電子注入輸送層を兼ねる形の発光層に用いてもよい。
【００８５】
一方、本発明の重合体III は、正孔注入輸送層に用いることが好ましい。
【００８６】
まず、本発明の重合体Ｉ、共重合体IIを発光層に用いる場合について説明する。この場合発光層には他の蛍光性物質を併用してもよい。このような蛍光性物質としては、例えば、特開昭６３−２６４６９２号公報に開示されているような化合物、例えば、クマリン、キナクリドン、ルブレン、スチリル系色素等の化合物から選択される少なくとも１種が挙げられる。また、例えば、テトラフェニルブタジエン、アントラセン、ペリレン、コロネ
ン、１２−フタロペリノン誘導体、トリス（８−キノリノラト）アルミニウム等の金属錯体色素などの有機蛍光体である。このような蛍光性物質の含有量は、本発明の重合体Ｉ、共重合体IIの５モル％以下とすることが好ましい。このような化合物を適宜選択して添加することにより、発光光を長波長側にシフトすることができる。
【００８７】
また、発光層には、一重項酸素クエンチャーが含有されていてもよい。このようなクエンチャーとしては、ニッケル錯体や、ルブレン、ジフェニルイソベンゾフラン、三級アミン等が挙げられる。このようなクエンチャーの含有量は、本発明の重合体Ｉ、共重合体IIの１０モル％以下とすることが好ましい。
【００８８】
本発明の重合体Ｉ、共重合体IIを発光層に用いる場合、正孔注入輸送層および電子注入輸送層には、通常の有機ＥＬ素子に用いられている各種有機化合物、例えば、特開昭６３−２９５６９５号公報、特開平２−１９１６９４号公報、特開平３−７９２号公報等に記載されている各種有機化合物用いることができる。例えば、正孔注入輸送層には、芳香族三級アミン、ヒドラゾン誘導体、カルバゾール誘導体、トリアゾール誘導体、イミダゾール誘導体、アミノ基を有するオキサジアゾール誘導体等を用いることができ、また、電子注入輸送層には、トリス（８−キノリノラト）アルミニウムなどの有機金属錯体誘導体、オキサジアゾール誘導体、ピリジン誘導体、ピリミジン誘導体、キノリン誘導体、キノキサリン誘導体、ジフェニルキノン誘導体、ペリレン誘導体、フルオレン誘導体等を用いることができる。
【００８９】
このほか、正孔注入輸送層には、本発明の重合体Ｉ、共重合体II、重合体IIIを用いることもできる。また、正孔注入輸送層を別途設けることなく、発光層を正孔注入輸送層と兼ねる形とすることも好ましい。
【００９０】
正孔注入輸送層を正孔注入層と正孔輸送層とに分けて設層する場合は、正孔注入輸送層用の化合物のなかから好ましい組合せを選択して用いることができる。このとき、陽極（ＩＴＯ等）側からイオン化ポテンシャルの小さい化合物の層の順に積層することが好ましい。また陽極表面には薄膜性の良好な化合物を用いることが好ましい。このような積層順については、正孔注入輸送層を２層以上設けるときも同様である。このような積層順とすることによって、駆動電圧が低下し、電流リークの発生や部分的非発光部（ダークスポット）の発生・成長を防ぐことができる。また、素子化する場合、蒸着を用いているので１〜１０nm程度の薄い膜も、均一かつピンホールフリーとすることができるため、正孔注入層にイオン化ポテンシャルが小さく、可視部に吸収をもつような化合物を用いても、発光色の色調変化や再吸収による効率の低下を防ぐことができる。
【００９１】
電子注入輸送層を電子注入層と電子輸送層とに分けて設層する場合は、電子注入輸送層用の化合物のなかから好ましい組合せを選択して用いることができる。このとき、陰極側から電子親和力の値の大きい化合物の層の順に積層することが好ましい。このような積層順については電子注入輸送層を２層以上設けるときも同様である。
【００９２】
次に、本発明の重合体Ｉ、共重合体II、重合体III を正孔注入輸送層に用いる場合について説明する。この場合、正孔注入輸送層には、前記したような正孔注入輸送材料を併用することができる。また、このような正孔注入輸送材料を用いた正孔注入輸送層と積層することもできる。特に好ましいのは、陽極表面に本発明の重合体を用いた第一正孔注入輸送層を形成し、さらに前記したような他の正孔注入輸送材料を用いた第二正孔注入輸送層を積層することである。このような積層した構成とすることにより、正孔注入輸送機能が向上し素子としての性能が向上する。さらに、ＩＴＯ等の陽極表面の荒れをカバーし、上部に積層する有機化合物層を安定化する。
【００９３】
特に、積層構成における第二正孔注入輸送材料としてはテトラフェニルジアミノビフェニル誘導体（ＴＰＤ）等の芳香族三級アミンなどが好ましい。このような化合物は、通常本発明の重合体よりもイオン化ポテンシャルが同等となるか、大きくなるので、本発明の重合体を適宜選択することによって好ましい組合せを選択することができるからである。
【００９４】
本発明の重合体は、イオン化ポテンシャルＩｐの絶対値が４．８〜５．４eV程度、電子親和力Ｅａの絶対値が１．８〜３．０eV程度のものである。
【００９５】
本発明の重合体を正孔注入輸送層に用いる場合、発光層に用いる蛍光性物質は、前記したようにより長波長の蛍光をもつものから選択すればよく、例えば、前記した発光層において本発明の重合体Ｉ、共重合体IIと併用される蛍光性物質の１種以上から適宜選択すればよい。このような発光層としては、トリス（８−キノリノラト）アルミニウム等を用いたものであってよく、このような発光層は電子注入輸送層を兼ねる電子注入輸送・発光層であってもよい。なお、本発明の重合体を正孔注入輸送層に用いる場合、発光層にも本発明の重合体Ｉ、共重合体IIを用いることができる。また、電子注入輸送層には前記の電子注入輸送材料を用いることができる。その他の構成については、本発明の重合体を発光層に用いる場合と同様である。
【００９６】
発光層の厚さ、正孔注入輸送層の厚さおよび電子注入輸送層の厚さは特に限定されず、形成方法によっても異なるが、１層当たり、通常、１〜１０００nm程度、特に８〜２００nmとすることが好ましい。
【００９７】
正孔注入輸送層の厚さおよび電子注入輸送層の厚さは、再結合・発光領域の設計によるが、発光層の厚さと同程度もしくは１／１０〜１０倍程度とすればよい。電子もしくは正孔の、各々の注入層と輸送層を分ける場合は、注入層は１nm以上、輸送層は２０nm以上とするのが好ましい。このときの注入層、輸送層の厚さの上限は、通常、注入層で１００nm程度、輸送層で１０００nm程度である。このような膜厚については、注入輸送層を２層設け、第一および第二注入輸送層とする場合も同じである。
【００９８】
また、組み合わせる発光層や電子注入輸送層や正孔注入輸送層のキャリア移動度やキャリア密度（イオン化ポテンシャル・電子親和力により決まる）を考慮しながら、膜厚をコントロールすることで、再結合領域・発光領域を自由に設計することが可能であり、発光色の設計や、両電極の干渉効果による発光輝度・発光スペクトルの制御や、発光の空間分布の制御を可能にできる。
【００９９】
本発明において、電子注入輸送性化合物と正孔注入輸送性化合物とを併用する場合、より具体的には、電子注入輸送性化合物を含有する層と正孔注入輸送性化合物を含有する層とを有するＥＬ素子においては、これらの層に含有される電子注入輸送性化合物と正孔注入輸送性化合物とのイオン化ポテンシャルＩｐの差もしくは電子親和力Ｅａの差、またはこれらの両者の差は０．２eV以上であることが好ましい。
【０１００】
これら両化合物同士のＩｐ差、Ｅａ差を上記範囲とすることによって、電子注入輸送層と正孔注入輸送層との組合せのように、電子注入輸送性化合物を含有する層と正孔注入性化合物を含有する層のエネルギー状態（レベル）が最適化されて、界面におけるキャリアブロッキング効果が高まり、極性的に劣勢あるいは不安定なキャリアの注入はより起こりにくくなるので、各層の有機化合物がダメージを受けにくくなり、キャリア再結合領域や発光領域で、キャリアや励起子の失活ポイントを生じにくくなる。その結果、安定した発光が得られ、寿命が大幅に向上する。これに対し、これらの差が小さくなると、界面におけるキャリアブロッキング効果が得られなくなる。
【０１０１】
上記において、電子注入輸送性化合物を含有する層および正孔注入輸送性化合物を含有する層のいずれか一方あるいは両方が２層以上存在する場合は、電子注入輸送性化合物を含有する層の少なくとも１層と正孔注入輸送性化合物を含有する層の少なくとも１層との間で上記関係を満たせばよいが、より近接する層同士で上記関係を満たすことが好ましい。
【０１０２】
特に、正孔注入輸送層と電子注入輸送・発光層、電子注入輸送層と正孔注入輸送・発光層、等のように、電子注入輸送性化合物を含有する層と正孔注入輸送性化合物を含有する層とが積層された構成において、上記各層中の電子注入輸送性化合物と正孔注入輸送性化合物とのＩｐ差、Ｅａ差を上記範囲とすることが好ましい。
【０１０３】
より近接した層同士、特に積層構成では、界面におけるキャリアブロッキング効果が発揮されやすいからである。
【０１０４】
さらには、上記の積層構成は、本発明の重合体を含有する正孔注入輸送層を第一正孔注入輸送層とした場合に適用することが好ましく、具体的には、この第一正孔注入輸送層上に、上記の正孔注入輸送性化合物を含有する層を例えば第二正孔注入輸送層等として設け、さらにこの上に積層して上記の電子注入輸送性化合物を含有する層を設けることが好ましい。
【０１０５】
このような構成とすることによって、上記のキャリアブロッキング効果に加え、さらに素子の安定化効果を得ることができる。
【０１０６】
上記における電子注入輸送性化合物は、前記の電子注入輸送材料のなかから、また正孔注入輸送性化合物は、前記の正孔注入輸送材料のなかから選択して用いることができる。また、場合によっては本発明の重合体から選択して用いてもよい。さらに、電子注入輸送性化合物、正孔注入輸送性化合物は各々１種のみ用いても２種以上を併用してもよい。
【０１０７】
なお、上記各層において、電子注入輸送性化合物または正孔注入輸送性化合物を２種以上含有させるとき、上記のＩｐ差、Ｅａ差は、通常、主成分となる化合物（通常５０wt% 以上の含有量）についての値を用いて求める。
【０１０８】
上記の差のなかでも、いずれかが上記範囲にあればよいが、特には両方の差が上記範囲にあることが好ましい。また、特に電子注入輸送材料としてトリス（８−キノリノラト）アルミニウムを用いるときはＩｐの差が上記範囲にあることが好ましい。
【０１０９】
このときの差の上限値には特に制限はないが、通常１eV程度であり、上記の差はいずれも０．２〜１eVの範囲にあることが好ましい。
【０１１０】
上記において用いる正孔注入輸送材料は、一般にイオン化ポテンシャルＩｐの絶対値が５．４eV以下であり、トリス（８−キノリノラト）アルミニウムとの組合せで用いる場合は特にこの値のものであることが好ましい。この値の下限には特に制限はないが、通常は４．８eV程度であり、この値は４．８〜５．４eVの範囲にあることが好ましい。
【０１１１】
また、正孔注入輸送材料の電子親和力Ｅａの絶対値は１．８〜３．０eV程度であることが好ましい。
【０１１２】
これに対し、正孔注入輸送材料とともに用いる電子注入輸送材料は、通常、イオン化ポテンシャルＩｐの絶対値が５．４〜６．５eVの範囲、電子親和力Ｅａの絶対値が２．５〜３．５eVの範囲にあるものから選択することが好ましい。
【０１１３】
特に、上記の構成において電子注入輸送材料としては、トリス（８−キノリノラト）アルミニウムを用いることが好ましい。この錯体のイオン化ポテンシャルＩｐの絶対値は通常５．６〜５．７eV程度であり、電子親和力Ｅａの絶対値は２．９〜３．０eV程度である。
【０１１４】
上記において、好ましい正孔注入輸送材料と電子注入輸送材料との組合せは以下のとおりである。
【０１１５】
［電子注入輸送材料 正孔注入輸送材料］
（１）トリス(8-キノリノラト)アルミニウムN,N'-ヒ゛ス(m-メチルフェニル)-N,N'-シ゛フェニル- 1,1'-ヒ゛フェニル-4,4'-シ゛アミン（２） トリス(8-キノリノラト)アルミニウム1,1'-ヒ゛ス(4-シ゛-p-トリルアミノフェニル)シクロヘキサン（３） トリス(8-キノリノラト)アルミニウム N,N'-ヒ゛ス(p-t-フ゛チルフェニル)-N,N'-シ゛フェニル-1,1'-ヒ゛フェニル-4,4'-シ゛アミン（４） トリス(8-キノリノラト)アルミニウム N,N'-ヒ゛ス(p-n-フ゛チルフェニル)-N,N'-シ゛フェニル-1,1'-ヒ゛フェニル-4,4'-シ゛アミン  
【０１１６】
本発明においては、電子注入輸送性化合物と正孔注入輸送性化合物との混合物を含有する混合層を設けることが好ましい。
【０１１７】
このとき、混合層にはキャリアのホッピング伝導パスができることになるので、各キャリアは極性的により優勢な物質中を移動する。すなわち正孔は正孔注入輸送性固体中を、また電子は電子注入輸送性固体中を移動することになり、逆の極性のキャリア注入は起こりにくくなるので、各有機化合物がダメージを受けにくくなり、キャリア再結合領域や発光領域で、キャリアや励起子の失活ポイントを生じにくくなる。その結果、安定した発光が得られ、寿命が大幅に向上する。
【０１１８】
上記の混合層は、発光層であることが好ましく、電子注入輸送性化合物および正孔注入輸送性化合物のうちの一方、あるいは両方が発光機能を併せ持つことが好ましい。
【０１１９】
上記の混合層における電子注入輸送性化合物と正孔注入輸送性化合物との混合比は、キャリアの移動度にもよるが、重量比で、電子注入輸送性化合物：正孔注入輸送性化合物が６０：４０〜４０：６０であることが好ましく、特には５０：５０程度であることが好ましい。
【０１２０】
この混合に供する電子注入輸送性化合物は、前記の電子注入輸送材料のなかから、また正孔注入輸送性化合物は、前記の正孔注入輸送材料のなかから選択して用いることができる。また、場合によっては本発明の重合体から選択して用いてもよい。さらに、混合層において、電子注入輸送性化合物、正孔注入輸送性化合物は各々１種のみ用いても２種以上を併用してもよい。また、混合層には発光強度を高めるために、蛍光性物質をドープして用いてもよい。このときの蛍光性物質としてはルブレンが好ましい。
【０１２１】
上記の混合層に用いる正孔注入輸送材料と電子注入輸送材料とのイオン化ポテンシャルＩｐの差もしくは電子親和力Ｅａの差、またはこれら両者の差は、０．２eV以上であることが好ましい。
【０１２２】
材料同志のＩｐ差、Ｅａ差を上記範囲とすることによって、先に述べたキャリアのブロッキング効果に加え、各キャリアが極性的により優勢な物質中を移動する効果が向上し、発光がさらに安定化するとともに、素子の寿命がさらに向上する。これに対し、これらの差が小さすぎると、上記のようなキャリアのブロッキングや移動の効果が得られにくくな
る。
【０１２３】
上記の差のなかでも、いずれかが上記範囲にあればよいが、特には両方の差が上記範囲にあることが好ましいこと、また、特に電子注入輸送材料としてトリス（８−キノリノラト）アルミニウムを用いるときはＩｐの差が上記範囲にあることが好ましいこと、さらにはＩｐおよびＥａの差の上限値あるいはＩｐおよびＥａの絶対値、また電子注入輸送材料としてトリス（８−キノリノラト）アルミニウムを用いることが好ましいことや併用する正孔注入輸送材料と電子注入輸送材料との好ましい組合せ例については、前記と同じである。
【０１２４】
本発明において、上記のような混合層を設ける場合、混合層を発光層として、電子注入輸送層と正孔注入輸送層との間に、挟み込むようにして設けることが好ましい。そして、混合層は接する両層の電子注入輸送性化合物と正孔注入輸送性化合物とを用いて混合したものであることが好ましい。さらには、上記の正孔注入輸送層は、本発明の重合体を正孔注入輸送材料とする第一正孔注入輸送層上に、第二正孔注入輸送層として設層することが好ましい。
【０１２５】
また、混合層の形成方法としては、異なる蒸着源より蒸発させる共蒸着が好ましいが、蒸気圧（蒸発温度）が同程度あるいは非常に近い場合には、予め同じ蒸着ボート内で混合させておき、蒸着することもできる。
【０１２６】
上記の混合層においては、両化合物を均一に混合することが好ましいが、場合によっては化合物を島状に存在させてもよい。また、混合層の厚さは、分子層一層に相当する厚みから、有機化合物層の膜厚未満とすることが好ましく、具体的には１〜８５nmとすることが好ましく、さらには５〜６０nm、特には５〜５０nmとすることが好ましい。なお、混合層は、素子中に存在する有機化合物層の一部とすることが好ましく、有機化合物層をすべて混合層とすると高輝度な均一発光が得られにくくなることもある。
【０１２７】
本発明におけるイオン化ポテンシャルＩｐは、白橋、磯部、宇田、電子材料、１２３（１９８５）の記載に従う低エネルギー電子分光装置「 Model AC-1 」（理研計器製）を用い、１０〜２００nm厚の化合物単層の蒸着膜をＩＴＯ透明電極を有する基板やスライドガラスなどの上に成膜したサンプルを使用して測定した値である。
【０１２８】
上記の低エネルギー電子分光装置は、図２に示す構成のものである。
【０１２９】
図２に示すように、分光装置１０は、紫外線ランプ１１、モノクロメータ１２、検出器１３、低エネルギー電子計数装置１４、制御装置１５、演算表示装置１６およびＸ−Ｙステージ１７により構成され、Ｘ−Ｙステージ上にサンプルＳを載置して測定を行うものである。
【０１３０】
紫外線ランプ１１には重水素ランプを用い、このランプから出た光をモノクロメータ１２により２００〜３６０nmの任意の波長に分光し、サンプルＳ表面に照射する。２００〜３６０nmの光は、Ｅ＝ｈν＝ｈ（ｃ／λ）（Ｅ：エネルギー，ｈ：プランク定数，ν：振動数，λ：波長）の式を用いてエネルギーに換算すると、各々６．２〜３．４eVとなる。この光を励起エネルギーの低い方から高い方に向かってスイープしていくと、あるエネルギーで光電効果による電子放出が始まる。このエネルギーが一般に光電的仕事関数といわれる値である。このようにして放出された光電子を検出器１３および低エネルギー電子計数装置１４を用いて計数し、バックグランド補正やデッドタイム中の数え落としの補正などの演算をした後、図３に示すような励起エネルギー・放出電子量特性（基本特性）を演算表示装置１６のディスプレイ上に表示する。
【０１３１】
基本特性に示すように、この光電子放出率（ Count Per Second : CPS ）と励起エネルギー（eV）の関係は、縦軸を光電子放出率のｎ乗（ＣＰＳ）nとし、横軸を励起エネルギーとすると、直線関係で表すことができる。ここで、ｎの値は通常１／２を採用している。
【０１３２】
なお制御装置１５は、モノクロメータ１２の波長駆動、Ｘ−Ｙステージ１７によるサンプル位置の制御および低エネルギー電子係数装置１４の計数制御を行っている。
【０１３３】
従って、本発明では、図３から得られる光電的仕事関数をイオン化ポテンシャルＩｐとする。
【０１３４】
一方、本発明における電子親和力Ｅａは、分光学的方法から測定したものであり、紫外（ＵＶ）吸収スペクトルの吸収端からエネルギーギャップを計算して求めたものである。
【０１３５】
本発明では、ルブレンを有機化合物層にドープすることが好ましい。
【０１３６】
ドープは有機化合物層全域に行ってよく、好ましくは、正孔注入輸送層全域とするのがよい。後述のとおり、特にキャリア再結合領域、発光領域およびその近傍、例えば正孔注入輸送層の有機化合物層との接触界面にルブレンが存在することが好ましいと考えられるので必ずしも正孔注入輸送層全域とする必要はなく、正孔注入輸送層の、これに接する発光層（電子注入輸送層を兼ねる場合も含む。）、もしくは電子注入輸送層（正孔注入輸送層が発光層を兼ねる場合）側の半分の領域としてもよいが、通常は正孔注入輸送層全域とする。また、場合によっては、正孔注入輸送層全域または正孔注入輸送層の、これに接する発光層もしくは電子注入輸送層側の半分の領域と、発光層もしくは電子注入輸送層の正孔注入輸送層側半分の領域とすることもできる。特に、正孔注入輸送層において、正孔注入輸送材料とルブレンとの併用は好ましく、本発明の重合体を用いた第一正孔注入輸送層上に、ルブレンをドープした第二正孔注入輸送層を設けることが好ましい。
【０１３７】
ルブレンのドーピング濃度は、ルブレンが濃度消光を起こすことから高濃度の使用は好ましくなく、ドープ層全体に対し０．１〜５０wt% とすることが好ましく、さらには０．１〜３０wt% 、特には０．１〜２０wt% とすることが好ましい。
【０１３８】
前述のように、本発明において、好ましくは正孔注入輸送層等の正孔注入輸送性化合物を含有する層と電子注入輸送層等の電子注入輸送性化合物を含有する層とのイオン化ポテンシャルＩｐの差もしくは電子親和力Ｅａの差、またはこれら両者の差が最適化されて、界面におけるキャリアブロッキング効果が高まり、極性的に劣勢あるいは不安定なキャリアの注入は起こりにくくなるので、各層の有機化合物がダメージを受けにくくなり、キャリア再結合領域や発光領域で、キャリアや励起子の失活ポイントを生じにくくなる。これに加え、特にルブレンをドープする場合、ルブレンはバイポーラーな輸送性を有しており、ルブレンでもキャリア再結合が起こるので、その分さらに有機化合物が受けるダメージは少なくなる。また、さらにルブレンがキャリア再結合領域近傍に存在するため、励起子からルブレンへのエネルギー移動が起こり、非放射的失活が少なくなり、その結果、安定した発光が得られ、寿命が大幅に向上する。
【０１３９】
本発明では、蛍光性物質としてルブレンを用いることが好ましいが、ルブレンのほか、他の蛍光性物質をドープしてもよい。
【０１４０】
本発明において、陰極には、仕事関数の小さい材料、例えば、Ｌｉ、Ｎａ、Ｍｇ、Ａｌ、Ａｇ、Ｉｎあるいはこれらの１種以上を含む合金を用いることが好ましい。また、陰極
は結晶粒が細かいことが好ましく、特に、アモルファス状態であることが好ましい。陰極の厚さは１０〜１０００nm程度とすることが好ましい。
【０１４１】
ＥＬ素子を面発光させるためには、少なくとも一方の電極が透明ないし半透明である必要があり、上記したように陰極の材料には制限があるので、好ましくは発光光の透過率が８０％以上となるように陽極の材料および厚さを決定することが好ましい。具体的には、例えば、ＩＴＯ、ＳｎＯ2 、Ｎｉ、Ａｕ、Ｐｔ、Ｐｄ、ドーパントをドープしたポリピロールなどを陽極に用いることが好ましい。また、陽極の厚さは１０〜５００nm程度とすることが好ましい。また、素子の信頼性を向上するために駆動電圧が低いことが必要であるが、好ましいものとして１０〜３０Ω／□のＩＴＯが挙げられる。
【０１４２】
基板材料に特に制限はないが、図示例では基板側から発光光を取り出すため、ガラスや樹脂等の透明ないし半透明材料を用いる。また、基板に色フィルター膜や誘電体反射膜を用いて発光色をコントロールしてもよい。
【０１４３】
なお、基板に不透明な材料を用いる場合には、図１に示される積層順序を逆にしてもよい。
【０１４４】
次に、本発明のポリチオフェンを用いたＥＬ素子の製造方法を説明する。
【０１４５】
陰極および陽極は、蒸着法やスパッタ法等の気相成長法により形成することが好ましい。
【０１４６】
正孔注入輸送層、発光層および電子注入輸送層の形成には、均質な薄膜が形成できることから真空蒸着法を用いることが好ましい。これにより、１〜１０nm程度の薄い膜も、均一かつピンホールフリーとすることができるので、発光色の色調変化や再吸収による効率の低下を防ぐことができる。真空蒸着法を用いた場合、アモルファス状態または結晶粒径が０．１μm以下の均質な薄膜が得られる。結晶粒径が０．１μm を超えていると、不均一な発光となり、素子の駆動電圧を高くしなければならなくなり、電荷の注入効率も著しく低下する。なお、上記の結晶粒径の下限には特に制限はないが、通常０．００１μm程度である。
【０１４７】
真空蒸着の条件は特に限定されないが、１０-5Torr（１０-3Pa）以下の真空度とし、蒸着速度は０．１〜１nm／sec程度とすることが好ましい。また、真空中で連続して各層を形成することが好ましい。真空中で連続して形成すれば、各層の界面に不純物が吸着することを防げるため、高特性が得られる。また、素子の駆動電圧を低くすることができる。
【０１４８】
これら各層の形成に真空蒸着法を用いる場合において、１層に複数の化合物を含有させる場合、化合物を入れた各ボートを個別に温度制御して共蒸着することが好ましい。
【０１４９】
本発明の重合体を蒸着する際、好ましくは５〜４０、さらに好ましくは５〜２０のモノマー単位となって蒸着される。蒸着された化合物が上記化合物であることは、赤外吸収スペクトル（ＩＲ）、液体クロマトグラフィー、ＧＰＣ、マススペクトル、蛍光スペクトル、吸収スペクトル等で確認できる。より具体的には、蒸着物をトルエン等の有機溶媒に溶解し、上記の方法による測定を行えばよい。
【０１５０】
本発明のＥＬ素子は、通常、直流駆動型のＥＬ素子として用いられるが、交流駆動またはパルス駆動することもできる。印加電圧は、通常、２〜２０V 程度とされる。
【実施例】
【０１５１】
以下、本発明の具体的実施例を比較例とともに示し、本発明をさらに詳細に説明する。
【０１５２】
＜実施例１＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０１５３】
次いで、化９の重合体III −１［ポリ（チオフェン−２，５−ジイル）］を蒸着速度０．２nm/secで３０nmの厚さに蒸着し、正孔注入輸送層とした。
【０１５４】
次いで、減圧状態を保ったまま、トリス（８−キノリノラト）アルミニウムを蒸着速度０．２nm/secで５０nmの厚さに蒸着して、電子注入輸送層を兼ねた発光層とした。
【０１５５】
さらに、減圧状態を保ったまま、ＭｇＡｇ（重量比１０：１）を蒸着速度０．２nm/secで２００nmの厚さに蒸着して陰極とし、ＥＬ素子を得た。
【０１５６】
このＥＬ素子に電圧を印加して電流を流したところ、７V 、１００mA/cm2で５００cd/m2 の黄緑色（発光極大波長λmax ＝５０１nm）の発光が確認され、この発光は乾燥窒素雰囲気中で３０００時間以上安定しており、部分的非発光部の出現および成長は全くなかった。
【０１５７】
＜実施例２＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０１５８】
次いで、化５の重合体Ｉ−１［ポリ（チオフェン−２，４−ジイル）］を蒸着速度０．２nm/secで３０nmの厚さに蒸着し、正孔注入輸送層とした。
【０１５９】
次いで、減圧状態を保ったまま、トリス（８−キノリノラト）アルミニウムを蒸着速度０．２nm/secで５０nmの厚さに蒸着して、電子注入輸送層を兼ねた発光層、すなわち電子注入輸送・発光層とした。
【０１６０】
さらに、減圧状態を保ったまま、ＭｇＡｇ（重量比１０：１）を蒸着速度０．２nm/secで２００nmの厚さに蒸着して陰極とし、ＥＬ素子を得た。
【０１６１】
このＥＬ素子に電圧を印加して電流を流したところ、８V 、１００mA/cm2で８００cd/m2 の黄緑色（発光極大波長λmax ＝５００nm）の発光が確認され、この発光は乾燥窒素雰囲気中で３０００時間以上安定しており、部分的非発光部の出現および成長は全くなかった。
【０１６２】
＜実施例３＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０１６３】
次いで、化９の重合体III −１［ポリ（チオフェン−２，５−ジイル）］を１０nmの厚さに蒸着し、第一正孔注入輸送層とした。
【０１６４】
次いで、Ｎ，Ｎ’−ビス（ｍ−メチルフェニル）−Ｎ，Ｎ’−ジフェニル−１，１’−
ビフェニル−４，４’−ジアミン（ＴＰＤ−１）を５０nmの厚さに蒸着し、第二正孔注入輸送層とした。
【０１６５】
次いで、減圧状態を保ったまま、トリス（８−キノリノラト）アルミニウムを蒸着速度０．２nm/secで５０nmの厚さに蒸着して、電子注入輸送・発光層とした。
【０１６６】
さらに、減圧状態を保ったまま、ＭｇＡｇ（重量比１０：１）を蒸着速度０．２nm/secで２００nmの厚さに蒸着して陰極とし、ＥＬ素子を得た。
【０１６７】
このＥＬ素子に電圧を印加して電流を流したところ、７V 、１００mA/cm2で３０００cd/m2 の黄緑色（発光極大波長λmax ＝５００nm）の発光が確認され、この発光は乾燥窒素雰囲気中で１０００時間まで、部分的非発光部の出現および成長は全く無く、安定な発光を示した。また、この素子と同様な１０個の素子を発光させたところどの素子も電流リークは起こらなかった。
【０１６８】
＜実施例４＞
実施例１において、トリス（８−キノリノラト）アルミニウムの発光層のほかに、電子注入輸送材料としてｍ−ビス［２−（４−tert−ブチルフェニル）−１，３，４−オキサジアゾール］ベンゼンを用い、電子注入輸送層を別途設けたＥＬ素子を作製した。この場合、発光層の厚さは５０nm、電子注入輸送層の厚さは１０nmとし、電子注入輸送層は発光層と同様に蒸着により形成した。
【０１６９】
このような素子においても、実施例１と同等の良好な結果が得られた。
【０１７０】
＜比較例１＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０１７１】
次いで、Ｎ，Ｎ’−ビス（ｍ−メチルフェニル）−Ｎ，Ｎ’−ジフェニル−１，１’−ビフェニル−４，４’−ジアミン（ＴＰＤ−１）を５０nmの厚さに蒸着し、正孔注入輸送層とした。
【０１７２】
次いで、減圧状態を保ったまま、トリス（８−キノリノラト）アルミニウムを蒸着速度０．２nm/secで５０nmの厚さに蒸着して、電子注入輸送・発光層とした。
【０１７３】
さらに、減圧状態を保ったまま、ＭｇＡｇ（重量比１０：１）を蒸着速度０．２nm/secで２００nmの厚さに蒸着して陰極とし、ＥＬ素子を得た。
【０１７４】
このＥＬ素子に電圧を印加して電流を流したところ、１８V 、１００mA/cm2で２５００cd/m2 の黄緑色（発光極大波長λmax ＝５０５nm）の発光が確認され、この発光は乾燥窒素雰囲気中で１００時間にて、部分的非発光部の出現および成長がみられた。また、この素子と同様な１０個の素子を発光させたところ、３００時間までに１０個の素子すべてが電流リークを起こし、大幅な輝度の低下が起こった。
【０１７５】
＜実施例５＞
厚さ１００nmのＩＴＯ透明電極（陽極）を有するガラス基板を、中性洗剤、アセトン、エタノールを用いて超音波洗浄した。その基板を煮沸エタノール中から引き上げて乾燥し、真空蒸着装置の基板ホルダーに固定して、真空槽を１×１０-6Torr（１．３×１０-4Pa）まで減圧した。
【０１７６】
まず、化９の重合体III −１［ポリ（チオフェン−２，５−ジイル）］を蒸着速度約０．１nm/secで約１０nmの厚さに蒸着し、第一正孔注入輸送層とした。
【０１７７】
次いで、１，１−ビス（４−ジ−ｐ−トリルアミノフェニル）シクロヘキサンを蒸着速度０．１〜０．２nm/secで約５０nmの厚さに蒸着し、第二正孔注入輸送層とした。
【０１７８】
さらに、減圧状態を保ったまま、トリス（８−キノリノラト）アルミニウムを蒸着速度０．１〜０．２nm/secで約５０nmの厚さに蒸着し、電子注入輸送・発光層とした。
【０１７９】
さらに、減圧状態を保ったまま、ＭｇＡｇ（重量比１０：１）を蒸着速度０．２nm/secで約２００nmの厚さに蒸着して陰極とし、ＥＬ素子を得た。
【０１８０】
このＥＬ素子に直流電圧を印加し、乾燥雰囲気下１０mA/cm2の一定電流密度で連続駆動させた。初期には７．０V 、３００cd/m2 の黄緑色（発光極大波長λmax＝５００nm）の発光が確認された。輝度の半減時間は２４時間で、その間の駆動電圧の上昇は２．１V であった。
【０１８１】
＜比較例２＞
厚さ１００nmのＩＴＯ透明電極（陽極）を有するガラス基板を、中性洗剤、アセトン、エタノールを用いて超音波洗浄した。その基板を煮沸エタノール中から引き上げて乾燥し、蒸着装置の基板ホルダーに固定して、１×１０-6Torr（１．３×１０-4Pa）まで減圧した。
【０１８２】
まず、１，１−ビス（４−ジ−ｐ−トリルアミノフェニル）シクロヘキサンを蒸着速度０．２nm/secで５０nmの厚さに蒸着し、正孔注入輸送層とした。
【０１８３】
次いで、減圧状態を保ったまま、トリス（８−キノリノラト）アルミニウムを蒸着速度０．２nm/secで５０nmの厚さに蒸着して、電子注入輸送・発光層とした。
【０１８４】
さらに、減圧状態を保ったまま、ＭｇＡｇ（重量比１０：１）を蒸着速度０．２nm/secで２００nmの厚さに蒸着して陰極とし、有機ＥＬ素子を得た。
【０１８５】
このＥＬ素子に直流電圧を印加し、乾燥雰囲気下１０mA/cm2の一定電流密度で連続駆動させた。初期には、８．５V 、３６０cd/m2 の黄緑色（発光極大波長λmax＝５００nm）の発光が確認された。３時間後には駆動電圧が１１．５V に上昇し、１９時間後には絶縁破壊していた。
【０１８６】
＜実施例６＞
厚さ２００nmのＩＴＯ透明電極（陽極）を有するガラス基板を、中性洗剤、アセトン、エタノールを用いて超音波洗浄した。その基板を煮沸エタノール中から引き上げて乾燥してＵＶ／Ｏ3洗浄した後、真空蒸着装置の基板ホルダーに固定して、真空槽を１×１０-4Pa以下まで減圧した。
【０１８７】
まず、化９の重合体III −１［ポリ（チオフェン−２，５−ジイル）］を蒸着速度約０．１nm/secで約２０nmの厚さに蒸着し、第一正孔注入輸送層とした。
【０１８８】
次いで、真空槽を大気下に戻し、再び真空槽を１×１０-4Pa以下まで減圧した後、Ｎ，Ｎ’−ビス（ｍ−メチルフェニル）−Ｎ，Ｎ’−ジフェニル−１，１’−ビフェニル−４，４’−ジアミン（ＴＰＤ−１）を蒸着速度０．１〜０．２nm/secで約５５nmの厚さに蒸
着し、第二正孔注入輸送層とした。
【０１８９】
さらに、減圧状態を保ったまま、トリス（８−キノリノラト）アルミニウムを蒸着速度０．１〜０．２nm/secで約５０nmの厚さに蒸着し、電子注入輸送・発光層とした。
【０１９０】
さらに、減圧状態を保ったまま、ＭｇＡｇ（重量比１０：１）を蒸着速度０．２nm/secで約２００nmの厚さに蒸着して陰極とし、ＥＬ素子を得た。
【０１９１】
このＥＬ素子に直流電圧を印加し、乾燥雰囲気下１０mA/cm2の一定電流密度で連続駆動させた。初期には５．６V 、２１０cd/m2 の黄緑色（発光極大波長λmax＝５００nm）の発光が確認された。輝度の半減時間は１３０時間で、その間の駆動電圧の上昇は１．８V であった。また、部分的非発光部の出現および成長は全くなかった。さらにその後も電流リークは起こらず、安定な発光を示した。
【０１９２】
＜実施例７＞
実施例６において、第二正孔注入輸送層を約３５nm厚に形成したのち、さらに減圧状態を保ったまま、前記第二正孔注入輸送材料と電子注入輸送材料としてトリス（８−キノリノラト）アルミニウムをほぼ同じ蒸着速度（０．１〜０．２nm/sec）で共蒸着して、混合層を約４０nmの厚さに形成した。この混合層は発光層である。
【０１９３】
その後、実施例６と同様に、トリス（８−キノリノラト）アルミニウムを用いて約３０nmの厚さの電子注入輸送層を形成し、陰極を形成し、ＥＬ素子を得た。
【０１９４】
実施例６と同様に乾燥雰囲気下１０mA/cm2の一定電流密度で連続駆動させた。初期には、６．９V 、２８０cd/m2 の黄緑色（発光極大波長λmax＝５０５nm）の発光が確認された。輝度の半減時間は１０５０時間で、その間の駆動電圧の上昇は３．２V であった。また、部分的非発光部の出現および成長は全くなかった。さらにその後も電流リークは起こらず、安定な発光を示した。
【０１９５】
混合層に用いたＮ，Ｎ’−ビス（ｍ−メチルフェニル）−Ｎ，Ｎ’−ジフェニル−１，１’−ビフェニル−４，４’−ジアミン（ＴＰＤ−１）のイオン化ポテンシャルＩｐの絶対値は５．４０eVであり、電子親和力Ｅａの絶対値は２．４０eVであった。一方、トリス（８−キノリノラト）アルミニウムのイオン化ポテンシャルＩｐの絶対値は５．６４eVであり、電子親和力Ｅａの絶対値は２．９５eVであった。
【０１９６】
イオン化ポテンシャルＩｐは、ガラス基板上に測定化合物の蒸着膜（蒸着速度０．２nm/sec）を約１０nm厚に形成したサンプルの膜について、低エネルギー電子分光装置ＡＣ−１（理研計器製）で測定して得られたものである。また、電子親和力Ｅａは紫外吸収スペクトルから求めたものである。
【０１９７】
また、重合体III −１のイオン化ポテンシャルＩｐの絶対値は５．０eVであった。
【０１９８】
＜実施例８＞
実施例７において、混合層の厚さを２０nmとするほかは同様にして素子を得、同様に特性を調べた。
【０１９９】
その結果、初期には、６．１V 、２８０cd/m2 の黄緑色（発光極大波長λmax＝５００nm）の発光が確認された。輝度の半減時間は１０００時間で、その間の駆動電圧の上昇は３．１Vであった。また、部分的非発光部の出現および成長は全くなく、さらにその後も電流リークは起こらず、安定な発光を示した。
【０２００】
＜実施例９＞
実施例７において、混合層の厚さを１０nmとするほかは同様にして素子を得、同様に特性を調べた。
【０２０１】
その結果、初期には、６．４V 、２９０cd/m2 の黄緑色（発光極大波長λmax＝５００nm）の発光が確認された。輝度の半減時間は８００時間で、その間の駆動電圧の上昇は３．０Vであった。また、部分的非発光部の出現および成長は全くなく、さらにその後も電流リークは起こらず、安定な発光を示した。
【０２０２】
＜実施例１０＞
実施例７において、混合層の厚さを５nmとするほかは同様にして素子を得、同様に特性を調べた。
【０２０３】
その結果、初期には、６．０V 、２５０cd/m2 の黄緑色（発光極大波長λmax＝５００nm）の発光が確認された。輝度の半減時間は５００時間で、その間の駆動電圧の上昇は２．６Vであった。また、部分的非発光部の出現および成長は全くなく、さらにその後も電流リークは起こらず、安定な発光を示した。
【０２０４】
実施例６〜１０の結果から、混合層を設けることによって、初期の輝度が向上し、半減期が長くなることがわかる。
【０２０５】
なお、実施例６、７において、［発明を実施するための最良の形態］の項に例示される上記（１）以外の（２）〜（４）の化合物の組合せで、ＥＬ素子を作製し、特性を調べたところ、積層構造のものと混合層を設けたものとで、上記と同様の傾向を示した。
【０２０６】
＜実施例１１＞
厚さ２００nmのＩＴＯ透明電極（陽極）を有するガラス基板を、中性洗剤、アセトン、エタノールを用いて超音波洗浄した。その基板を煮沸エタノール中から引き上げて乾燥してＵＶ／Ｏ3洗浄した後、真空蒸着装置の基板ホルダーに固定して、真空槽を１×１０-4Pa以下まで減圧した。
【０２０７】
まず、ポリ（チオフェン−２，５−ジイル）を蒸着速度約０．１nm/secで約２０nmの厚さに蒸着し、第一正孔注入輸送層とした。
【０２０８】
次いで真空槽を大気下に戻し、再び真空槽を１×１０-4Pa以下まで減圧した後、Ｎ，Ｎ’−ビス（ｍ−メチルフェニル）−Ｎ，Ｎ’−ジフェニル−１，１’−ビフェニル−４，４’−ジアミン（ＴＰＤ−１）とルブレンをそれぞれ蒸着速度０．１〜０．２nm/sec、０．０１〜０．０２nm/secでトータル約５５nmの厚さに共蒸着し、第二正孔注入輸送層とした。
【０２０９】
さらに、減圧状態を保ったまま、トリス（８−キノリノラト）アルミニウムを蒸着速度０．１〜０．２nm/secで約５０nmの厚さに蒸着し、電子注入輸送・発光層とした。
【０２１０】
さらに、減圧状態を保ったまま、ＭｇＡｇ（重量比１０：１）を蒸着速度０．２nm/secで約２００nmの厚さに蒸着して陰極とし、ＥＬ素子を得た。
【０２１１】
このＥＬ素子に直流電圧を印加し、乾燥雰囲気下１０mA/cm2の一定電流密度で連続駆動させた。初期には、５．３V 、２９０cd/m2 の黄色（発光極大波長λmax＝５５０nm）の発光が確認された。輝度の半減時間は２６０時間で、その間の駆動電圧の上昇は１．６V 
であった。
【０２１２】
実施例１１の結果から、ルブレンをドープすることによって、初期の輝度が向上し、半減期が長くなることがわかる。
【０２１３】
なお、実施例１〜１１において、正孔注入輸送層に、上記重合体のかわりに、化４〜化９に示される重合体ないし共重合体のうちの１種以上を用いてＥＬ素子を作製したところ、実施例１〜１１と同等の良好な結果が得られた。
【０２１４】
また、これらの重合体ないし共重合体のイオン化ポテンシャルＩｐの絶対値は、４．８〜５．４eVの範囲にあり、Ｎ，Ｎ’−ビス（ｍ−メチルフェニル）−Ｎ，Ｎ’−ジフェニル−１，１’−ビフェニル−４，４’−ジアミンまたは１，１−ビス（４−ｐ−トリルアミノフェニル）シクロヘキサン（Ｉｐの絶対値＝５．４０eV）等を第二正孔注入輸送層用化合物とする組合せで、第一正孔注入輸送層用とするのにふさわしい化合物を選択することができた。
【０２１５】
＜実施例１２＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０２１６】
次いで、化５の重合体Ｉ−１［ポリ（チオフェン−２，４−ジイル）］を蒸着速度０．２nm/secで３００nmの厚さに蒸着し、発光層とした。
【０２１７】
さらに、減圧状態を保ったまま、ＭｇＡｇ（重量比１０：１）を蒸着速度０．２nm/secで２００nmの厚さに蒸着して陰極とし、ＥＬ素子を得た。
【０２１８】
このＥＬ素子に電圧を印加して電流を流したところ、１１V 、１００mA/cm2で１０cd/m2 の青色（発光極大波長λmax ＝４８０nm）の発光が確認され、この発光は乾燥窒素雰囲気中で１０００時間以上安定していた。
【０２１９】
＜実施例１３＞
厚さ１００nmのＩＴＯ透明電極（陽極）を有するガラス基板を、中性洗剤、アセトン、エタノールを用いて超音波洗浄し、煮沸エタノール中から引き上げて乾燥し、蒸着装置の基板ホルダーに固定して、１×１０-6Torr（１．３×１０-4Pa）まで減圧した。
【０２２０】
次いで、化７の共重合体II−１［チオフェン−２，４−ジイル−チオフェン−２，５−ジイルコポリマー］を蒸着速度０．２nm/secで３０nmの厚さに蒸着し、発光層とした。
【０２２１】
さらに、減圧状態を保ったまま、ＭｇＡｇ（重量比１０：１）を蒸着速度０．２nm/secで２００nmの厚さに蒸着して陰極とし、ＥＬ素子を得た。
【０２２２】
このＥＬ素子に電圧を印加して電流を流したところ、１０V 、１００mA/cm2で１０cd/m2 の黄緑色（発光極大波長λmax ＝５３０nm）の発光が確認され、この発光は乾燥窒素雰囲気中で１０００時間以上安定しており、部分的非発光部の出現および成長は全くなかった。
【０２２３】
なお、実施例１２、１３において、発光層に、上記重合体ないし共重合体のかわりに、化４〜化７の重合体ないし共重合体の１種以上を用いてＥＬ素子を作製したところ、実施例１２、１３と同等の良好な結果が得られた。
【０２２４】
以上より、本発明のポリチオフェンを用いたＥＬ素子は、電流リークがなく、非発光部分（ダークスポット）の発生成長がない、信頼性の高い素子であることは明らかである。
【図面の簡単な説明】
【０２２５】
【図１】本発明の有機ＥＬ素子の構成例を示す側面図である。
【図２】低エネルギー電子分光装置の構成を示すブロック図である。
【図３】励起エネルギーと電子イールドとの関係を示すグラフである。
【符号の説明】
【０２２６】
１…ＥＬ素子、２…基板、３…陽極、４…正孔注入輸送層、５…発光層、６…電子注入輸送層、７…陰極、１０…低エネルギー電子分光装置、１１…紫外線ランプ、１２…モノクロメータ、１３…検出器、１４…低エネルギー電子計数装置、１５…制御装置、１６…演算表示装置、１７…Ｘ−Ｙステージ。
【図１】
2006287242.tif 000013
【図２】
2006287242.tif 000014
【図３】
2006287242.tif 000015